(57)【特許請求の範囲】
【請求項１】
導電性芯線および前記導電性芯線を取り囲む難燃性熱可塑性組成物からなる絶縁層および／または絶縁外被を含む、電子機器用の絶縁電線であって、前記難燃性熱可塑性組成物が、
（Ａ）ポリエーテルエステルエラストマーからなる熱可塑性ポリマーと、
（Ｂ）ジエチルホスフィン酸アルミニウムからなるホスフィン酸金属塩と、
（Ｃ）リン酸メラミンからなる難燃性成分と、
（Ｄ）ホウ酸亜鉛からなる無機化合物と
を含む、電子機器用の絶縁電線。
【請求項２】
前記熱可塑性組成物が、前記金属塩（Ｂ）、前記難燃性成分（Ｃ）および前記無機化合物（Ｄ）を、前記熱可塑性組成物の全重量を基準にして１０〜５０重量％の総量で含む、請求項１に記載の絶縁電線。
【請求項３】
前記金属塩（Ｂ）および前記難燃性成分（Ｃ）が、９：１〜２：９、好ましくは５：１〜１：１の範囲の重量比で存在する、請求項１又は２に記載の絶縁電線。
【請求項４】
前記化合物（Ｃ）が、前記熱可塑性組成物の全重量を基準にして０．０１〜５重量％、好ましくは０．１〜２重量％の量で存在する、請求項１〜３のいずれか一項に記載の絶縁電線。
【請求項５】
前記絶縁電線が、２本または３本の導電性芯線、それぞれが前記導電性芯線の１本を取り囲んでいる２つまたは３つの絶縁層、および前記導電性芯線および前記絶縁層を取り囲んでいる任意選択の外被層からなる両極電線または三極電線であり、前記絶縁層および／または前記外被層が請求項１に記載の前記難燃性熱可塑性ポリマー組成物で構成される、請求項１〜４のいずれか一項に記載の絶縁電線。
【請求項６】
接続ケーブルであって、（ｉ）請求項１〜５のいずれか一項に記載の絶縁電線の１本と、（ｉｉ）前記ケーブルを電気および／または電子機器および／または電源装置に接続するための、前記１本の絶縁電線に取り付けられた１つまたは２つの接続要素と、任意選択の（ｉｉｉ）電気または電子部品とを含む、接続ケーブル。
【請求項７】
前記接続ケーブルが、携帯電話の充電器用ケーブルまたはコンピュータの付属品の接続ケーブルである、請求項６に記載の接続ケーブル。
【請求項８】
電子機器における、または電子機器に接続される、請求項１〜５のいずれか一項に記載の絶縁電線およびそれから作られる請求項６または７に記載の接続ケーブルの使用。
【請求項９】
請求項１〜５のいずれか一項に記載の絶縁電線あるいは請求項７または８に記載の接続ケーブルを含む、電子機器。
【請求項１０】
難燃性熱可塑性組成物が請求項１〜４のいずれか一項に記載された難燃性熱可塑性組成物である、難燃性熱可塑性組成物。
【発明の詳細な説明】
【発明の詳細な説明】
【０００１】
本発明は、導電性芯線とその導電性芯線を取り囲む絶縁層とを含む、電子機器用の絶縁電線に関する。
【０００２】
さらに詳細には、本発明は、優れた機械的特性、柔軟性、耐湿性、耐熱性および難燃性を有する電子機器用の絶縁電線に関する。
【０００３】
電気／電子機器などの内部および外部配線に使用される絶縁電線、ケーブル、およびコードは、難燃性、耐熱性、および機械的特性（例えば、引張特性および耐摩耗性）を含め、さまざまな特性を有していることが求められる。電気／電子機器の配線材料に求められる、例えば、難燃性、耐熱性、および機械的特性（例えば、引張特性および耐摩耗性）の規格は、ＵＬ、ＪＩＳなどで定められている。特に、難燃性に関して、その試験方法は求められているレベル（適用されるその用途）などによって異なる。それゆえに、実用上、少なくとも求められているレベルに準じた難燃性を材料が有していれば十分である。例えば、ＵＬ  １５８１（電線、ケーブル、および柔軟コードの参照規格）で定められた垂直燃焼試験（ＶＷ−１）、あるいはＪＩＳ  Ｃ  ３００５（ゴム／プラスチック絶縁電線試験法）で定められた水平試験（ｈｏｒｉｚｏｎｔａｌ  ｔｅｓｔ）および傾斜試験に合格するそれぞれの難燃性を挙げることができる。さらに、電気／電子機器に使用される配線材料は、連続使用時に、ときには８０〜１０５℃、さらには１２５℃の耐熱性を有することが求められる。
【０００４】
従来、こうした配線材料に使用される被覆材料として、可塑剤、重金属安定剤、および臭素原子および／または塩素原子含有の難燃添加剤を含むポリ塩化ビニル（ＰＶＣ）化合物が用いられた。しかしこうした材料では、適切に処理せずに電線を廃棄するかまたは埋めた場合に、可塑剤および／または重金属安定剤がしみ出るか、あるいはそれらを燃やした場合にはハロゲンから有毒ガスが生じるので、環境問題が起こる。
【０００５】
ＰＶＣ化合物が問題化するにつれ、ポリオレフィンコポリマーと、金属水和物（ｍｅｔａｌ  ｈｙｄｒａｔｅ）および任意選択的に赤リン（ｒｅｄ  ｐｈｏｓｐｈｏｒｏｕｓ）を含むハロゲンフリーの難燃剤系とを含むハロゲンフリーの化合物が、絶縁配線材料として使用された。赤リンは金属水和物を減らすことができるようにするために使用された。金属水和物は、単独で使用する場合、機械的性質が損なわれてしまうほど多量に添加しなければならないからである。しかし、リンを含有する難燃性材料の場合、難燃性材料を燃やすと、リンによって有毒煙霧が生じうるし、一方で難燃性材料を廃棄すると、リンによる富栄養化によって水生環境が汚染されうるという点で、別の問題が生じた。その上、電線およびケーブルにカラーコードを付与しなければならない場合は、赤リンを使用できない。
【０００６】
耐熱性の要求条件を満たすには、電子ビーム架橋法または化学架橋法で被覆材料を架橋する。配線材料に高度の耐熱性を付与するためには、または高融点のもの（高融点のポリプロピレンなど）を含む分離材料を使用する。しかし、架橋では絶縁材料の溶融が妨げられ、そのためリサイクル性が制限される一方、架橋手段（特別の添加剤を用いて化学的に行うか、または電子ビーム架橋装置などの特別の装置を用いる）では電線のコストが増大する。一方、ポリプロピレンなどの樹脂を使用する場合、柔軟性が乏しく、そのような樹脂で被覆された配線材料を曲げると、表面が白くなる現象が起こる。
【０００７】
電子機器に使用される電子機器配線は、ＵＬ規格の特に厳しい垂直難燃性（ｖｅｒｔｉｃａｌ  ｆｉｒｅ−ｒｅｔａｒｄａｎｃｙ）規格（ＵＬ１５８１  ＶＷ−１）で定められた要求条件を満たすことが求められている。しかし、被覆材料が、ポリプロピレン樹脂などの高融点を有する上記の樹脂（金属水和物が多量に加えられる）で構成されていたとしても、被覆材料の難燃性を大きく向上させることは難しく、したがって、それは厳しい難燃性規格である垂直難燃性規格で定められた要求条件を満たさない。
【０００８】
家庭用電気器具に使用される電線の被覆材料も、例えば、ＵＬ規格で定められている力学的性質を満たすことが求められる。さらに具体的に言えば、伸び率が１００％、引張り強さが１０．３ＭＰａ以上であることが求められる。特に電源コードの被覆材料は、良好な柔軟性を有することがさらに求められるが、これは束ねた状態で電源コードが輸送されるからである。
【０００９】
上記の問題は米国特許第６，４１４，０５９Ｂ１号明細書で扱われており、その特許では、絶縁層が部分架橋された熱可塑性難燃性樹脂組成物で構成され、ブロックコポリマーとエチレン系コポリマーとのブレンドを含む１００重量部の樹脂成分と、有機過酸化物および（メタ）アクリレート系列および／またはアリル系列の架橋助剤からなる少量の架橋系と、他の任意選択成分を別にして、少なくとも部分的にシランカップリング剤で前処理された金属水和物を含む５０〜３００ｐｂｗの難燃剤系とを含む組成物から作られた絶縁電線を、解決策として提供している。ブロックコポリマーは、少なくとも２種類のポリマーブロックＡ（主に構成成分としてのビニル芳香族化合物でできている）および少なくとも１種のポリマーブロックＢ（主に構成成分としての共役ジエン化合物でできている）、および／またはブロックコポリマーを水素化して得られる水素化ブロックコポリマーで構成されているブロックコポリマーである。
【００１０】
米国特許第６，４１４，０５９Ｂ１号明細書の周知の絶縁電線における絶縁層の組成物は一般に、非常に大量の難燃剤（典型的には、１００重量部の樹脂成分を基準にして１００〜２５０ｐｂｗの範囲）を含むものであり、良好な均質ブレンドを得、熱可塑性を保ちつつ部分的に架橋させるための特別な調製を必要とする。大量の難燃剤があると、調製時（均質ブレンドと架橋の両方に影響を及ぼしうる）においても、導電性芯線上への絶縁層の押出しコーティングの間においても、加工が面倒になる。
【００１１】
大量の難燃剤がある場合の別の欠点は、モジュラスが増大するという点で絶縁層の機械的性質が影響を受けることである。これは、高い柔軟性および低い剛性が求められる携帯電話の充電器用ケーブルなどの用途の場合に問題となる。また相当量の架橋が行われると、絶縁層の柔軟性が減少しうる。
【００１２】
含んでいる難燃剤の総量が少ない絶縁ケーブル外被用の他の難燃性材料は、典型的には赤リンを１種または複数種の他の難燃剤と一緒に含む。例えば、国際公開第９２２０７３１号パンフレットは、赤リンおよびリン酸アンモニウムまたはリン酸アミンの混合物について記載しており、国際公開第２００１７５９０７号パンフレットは赤リンメラミン、水酸化マグネシウムまたは水酸化アルミニウムおよびゼオライトの混合物について記載している。赤リンの使用は、化合物を赤色にすることに加え、有毒煙霧を生じうるため、議論の余地がないわけではない。
【００１３】
本発明の目的は、ＵＬ規格の垂直難燃性規格（ＵＬ１５８１  ＶＷ−１）に適合し、かつ周知の組成物における問題がないかまたはその程度が少なくなっている、導電性芯線とその導電性芯線を取り囲むハロゲンフリーの難燃性熱可塑性組成物からなる絶縁層とを含む、電子機器用の絶縁電線を提供することである。さらにまた、この絶縁電線は良好な耐加水分解性（ｈｙｄｒｏｌｙｔｉｃａｌ  ｒｅｓｉｓｔａｎｃｅ）を有するに違いない。
【００１４】
この目的は、請求項１に記載の本発明による難燃性熱可塑性組成物からなる絶縁層および／または外被を含む絶縁電線であって、難燃性熱可塑性組成物が、
（Ａ）ポリエーテルエステルエラストマーからなる熱可塑性ポリマーと、
（Ｂ）ジエチルホスフィン酸アルミニウムからなるホスフィン酸金属塩と、
（Ｃ）リン酸メラミンからなる難燃性成分と、
（Ｄ）ホウ酸亜鉛からなる無機化合物と
を含む絶縁電線によって達成された。
【００１５】
前記難燃性エラストマー熱可塑性組成物からなる、本発明による絶縁電線の絶縁層および／または外被の効果は、絶縁電線が、低モジュラスおよび高柔軟性の点で非常に優れた機械的性質を示す一方、ＵＬ  １５８１  ＶＷ−１規格に準拠した難燃特性（ｆｌａｍｅ  ｒｅｔａｒｄａｎｃｙ  ｐｒｏｐｅｒｔｉｅｓ）を有することである。前記難燃性熱可塑性組成物は容易に加工することができ、かつ絶縁電線はうまく製造することができ、さらに再利用が容易である。そのうえ、この新規の絶縁電線は良好な加水分解性（ｈｙｄｒｏｌｙｔｉｃａｌ  ｐｒｏｐｅｒｔｉｅｓ）を示す。
【００１６】
ＵＬ  １５８１  ＶＷ−１規格に準拠した難燃性のこの効果は、成分（Ｂ）〜（Ｄ）が比較的少量（すなわち、例えばＵＬ−Ｖ−０等級を得るのに必要な最低レベルよりはるかに低いレベル）だけ存在する場合にすでに得られる。ＴＰＥ−Ｅおよび／またはＴＰＥ−Ａも含み、さらに他のハロゲンフリーの難燃剤（例えば、メラミンシアヌレート）を含む難燃性熱可塑性組成物では、難燃剤のレベルをＵＬ−Ｖ−０等級に適合するように調節できるが、そのレベルはＵＬ  １５８１  ＶＷ−１規格に適合するにはまだ十分ではないという事実を特に考慮すると、この結果は非常に意外なことである。ＵＬ−Ｖ−０を満たすメラミンシアヌレートの最低限のレベル（ＵＬ  １５８１  ＶＷ−１にはまだ達しない）は、ＵＬ  １５８１  ＶＷ−１規格に十分適合するのに必要な本発明による絶縁電線の難燃性エラストマー熱可塑性組成物で使用される難燃剤系のレベルよりもかなり高い。難燃性エラストマー組成物の更なる利点は、その柔軟性が非常に高いこと（Ｅ−モジュラスが低いことで示される）である。このＥ−モジュラスの低さは、難燃性熱可塑性組成物内のＴＰＥ−Ｅおよび／またはＴＰＥ−Ａに起因しうるが、難燃剤系が存在するという事実にもかかわらず柔軟性が十分に保持されているという意外な事実のためでもある。これは、本発明による絶縁電線の難燃剤系と同量を使用した場合に、ＴＰＥ−Ｅおよび／またはＴＰＥ−Ａの元の曲げ弾性率をさらにひどく損なってしまう他の難燃剤系（メラミンシアヌレートなど）とは対照的である。組成物がＵＬ−Ｖ−０に適合することはもちろんのこと、可能であればとにかくＵＬ  １５８１  ＶＷ−１に適合するであろうレベルまでメラミンシアヌレートの量を引き上げざるを得ないとしたら、この悪影響は有害なレベルにまで増大することであろう。
【００１７】
電気ケーブルで絶縁層または外被として用いるのに適していると主張されている難燃性熱可塑性組成物は多くあり、そのほとんどがＵＬ−Ｖ−２、ＵＬ−Ｖ−１またはＵＬ−Ｖ−０等級に適合する難燃性を有している。しかし、ＵＬ  １５８１  ＶＷ−１に適合しているものは、仮にあったとしても一般に報告されていない。
【００１８】
ＴＰＥ−Ｅおよび／またはＴＰＥ−Ａを含むハロゲンフリーの難燃性熱可塑性組成物からなる絶縁層および／または外被を含む電気ケーブルが、例えば、欧州特許出願公開第３７６２３７Ａ号明細書、国際公開第９２２０７３１Ａ１号パンフレット、欧州特許出願公開第８３１１２０Ａ１号明細書、国際公開第２００１７５９０７Ａ１号パンフレットから知られている。欧州特許出願公開第３７６２３７Ａ号明細書は、多量のポリアミド、少量の熱可塑性ポリエステルエラストマー、および（難燃剤としての）メラミンシアヌレート、および任意選択的に繊維状または粒状の充填剤からなる組成物について記載している。こうした組成物は、間違いなく柔軟な組成物ではない。国際公開第９２２０７３１Ａ１号パンフレットは、ポリエーテルエステルおよび赤リンとリン酸アンモニウムとの組合わせを含んだ組成物を難燃剤として記載している。この組成物はトリアリルシアヌレートをさらに含み、これは成形後に照射される。欧州特許出願公開第８３１１２０Ａ１号明細書の難燃性熱可塑性組成物は、熱可塑性ポリマー（挙げられている多くのものの中にポリエーテル／ポリエステルコポリマーがあるが、明確にコポリエーテルエステルエラストマーではない）、および水酸化マグネシウム、炭酸カルシウム、リン化合物および窒素化合物を含む難燃剤系を含んでいる。国際公開第２００１７５９０７Ａ１号パンフレットの難燃性熱可塑性組成物の場合、任意選択的にポリエーテル／ポリエステルであるが、好ましくはポリプロピレンである熱可塑性ポリマーが使用される。前記組成物中の難燃剤系は、メラミンまたはその誘導体、赤リン、水酸化マグネシウムおよび／または水酸化アルミニウムまたは水和酸化物およびゼオライトを含む。引用したどの特許出願も、ＵＬ  １５８１  ＶＷ−１の電気ケーブルの性能についても、本発明による電気ケーブルに含まれる難燃剤系についても記載しておらず、まして本発明で得られるＵＬ  １５８１  ＶＷ−１試験におけるその効果については記載していない。
【００１９】
式（Ｉ）の塩および／または（ＩＩ）の塩および／またはそれらのポリマーと、窒素含有の相乗剤および／またはリン／窒素含有の難燃剤とを含む難燃性熱可塑性組成物、ならびに塩基性または両性化合物をさらに含むそのような組成物も、例えば、欧州特許出願公開第４５４９４８Ａ１号明細書から知られている。この特許出願では、熱可塑性ポリマーとして、ポリエステルおよびポリアミド（好ましくはポリアミド）を含むさまざまなポリマーが挙げられている。例として、特にガラス繊維強化ポリアミドがある。欧州特許出願公開第４５４９４８Ａ１号明細書は、ＴＰＥ−Ｅおよび／またはＴＰＥ−Ａを含む柔軟な組成物についても、電気ケーブルについても開示しておらず、ＴＰＥ−Ｅおよび／またはＴＰＥ−Ａを含む電気ケーブルについてはなおさらである。欧州特許出願公開第４５４９４８Ａ１号明細書は電気ケーブルに関するものではなく、ＵＬ  １５８１  ＶＷ−１規格に従った試験結果について記載しておらず、まして本発明による電気ケーブルにおけるエラストマー組成物中の難燃剤の効果およびその性質についてはなおさらである。
【００２０】
本発明による絶縁電線の難燃性熱可塑性組成物に含まれる熱可塑性ポリマー（Ａ）は、コポリエステルエラストマー（ＴＰＥ−Ｅ）および／またはコポリアミドエラストマー（ＴＰＥ−Ａ）を含む。コポリエステルエラストマーおよびコポリアミドエラストマーは、それぞれポリエステルセグメントまたはポリアミドセグメントからなるハードブロック（ｈａｒｄ  ｂｌｏｃｋｓ）と別のポリマーのセグメントからなるソフトブロック（ｓｏｆｔ  ｂｌｏｃｋｓ）とを含む、ゴム状弾性を有する熱可塑性ポリマーである。そのようなポリマーは、ブロックコポリマーとしても知られている。コポリエステルエラストマーのハードブロック中のポリエステルセグメントは一般に、少なくとも１種のアルキレンジオールと少なくとも１種の芳香族または脂環式のジカルボン酸とから得られる反復単位で構成される。コポリアミドエラストマーのハードブロック中のポリアミドセグメントは一般に、少なくとも１種の芳香族および／または脂肪族のジアミンおよび少なくとも１種の芳香族または脂肪族のジカルボン酸、およびまたは脂肪族アミノカルボン酸から得られる反復単位で構成される。
【００２１】
ハードブロックは典型的には、室温よりかなり高い溶融温度またはガラス温度（該当する場合）を有するポリエステルまたはポリアミドから構成され、実に３００℃かまたはさらにもっと高い温度であってもよい。好ましくは、溶融温度またはガラス温度は少なくとも１５０℃、より好ましくは少なくとも１７０℃またはさらには少なくとも１９０℃である。さらにより好ましくは、ハードブロックの溶融温度またはガラス温度は、２００〜２８０℃、さらには２２０〜２５０℃の範囲内にある。ソフトブロックは典型的には、室温よりかなり低いガラス転移温度を有する非晶質ポリマーのセグメントで構成され、そのガラス転移温度は実に−７０℃かさらにもっと低い温度であってもよい。好ましくは、非晶質ポリマーのガラス温度は０℃以下、より好ましくは−１０℃以下、さらには−２０℃以下である。さらにより好ましくは、ソフトブロックのガラス温度は、−２０〜−６０℃、さらには−３０〜−５０℃の範囲内である。
【００２２】
好適には、コポリエステルエラストマーは、コポリエステルエステルエラストマー、コポリカーボネートエステルエラストマー（ｃｏｐｏｌｙｃａｒｂｏｎａｔｅｅｓｔｅｒ）、および／またはコポリエーテルエステルエラストマーである。すなわちそれぞれポリエステル、ポリカーボネートまたはポリエーテルからなるソフトブロックを有するコポリエステルブロックコポリマーである。好適なコポリエステルエステルエラストマーについては、例えば、欧州特許第０１０２１１５Ｂ１号明細書に記載されている。好適なコポリカーボネートエステルエラストマーについては、例えば、欧州特許第０８４６７１２Ｂ１号明細書に記載されている。コポリエステルエラストマーは、例えば、オランダ国のＤＳＭ  Ｅｎｇｉｎｅｅｒｉｎｇ  Ｐｌａｓｔｉｃｓ  Ｂ．Ｖ．からＡｒｎｉｔｅｌという商品名で入手可能である。コポリアミドエラストマーはコポリエーテルアミドエラストマーであるのが好適である。コポリエーテルアミドエラストマーは、例えば、仏国のＥＩｆ  ＡｔｏｃｈｅｍからＰＥＢＡＸという商品名で入手可能である。
【００２３】
好ましくは、難燃性熱可塑性組成物中のブロックコポリマーエラストマーは、コポリエステルエラストマーであり、より好ましくはコポリエーテルエステルエラストマーである。
【００２４】
コポリエーテルエステルエラストマーは、少なくとも１種のポリアルキレンオキシドグリコール（ｐｏｌｙａｌｋｙｌｅｎｅ  ｏｘｉｄｅ  ｇｌｙｃｏｌ）から得られるソフトセグメントを有する。コポリエーテルエステルエラストマーおよびその製造と性質は、当技術分野において知られており、例えば、Ｔｈｅｒｍｏｐｌａｓｔｉｃ  Ｅｌａｓｔｏｍｅｒｓ，２ｎｄ  Ｅｄ．，Ｃｈａｐｔｅｒ  ８，Ｃａｒｌ  Ｈａｎｓｅｒ  Ｖｅｒｌａｇ（１９９６）ＩＳＢＮ  １−５６９９０−２０５−４，Ｈａｎｄｂｏｏｋ  ｏｆ  Ｔｈｅｒｍｏｐｌａｓｔｉｃｓ，Ｅｄ．Ｏ．Ｏｔａｂｉｓｉ，Ｃｈａｐｔｅｒ  １７，Ｍａｒｃｅｌ  Ｄｅｋｋｅｒ  Ｉｎｃ．，Ｎｅｗ  Ｙｏｒｋ  １９９７，ＩＳＢＮ  ０−８２４７−９７９７−３、およびｔｈｅ  Ｅｎｃｙｃｌｏｐｅｄｉａ  ｏｆ  Ｐｏｌｙｍｅｒ  Ｓｃｉｅｎｃｅ  ａｎｄ  Ｅｎｇｉｎｅｅｒｉｎｇ，Ｖｏｌ．１２，ｐｐ．７５−１１７（１９８８），Ｊｏｈｎ  Ｗｉｌｅｙ  ａｎｄ  Ｓｏｎｓ、およびそれらの中に挙げられている文献に詳細に記載されている。
【００２５】
ポリエーテルエステルエラストマーのハードブロック中の芳香族ジカルボン酸は、好適には、テレフタル酸、イソフタル酸、フタル酸、２，６−ナフタレンジカルボン酸および４，４−ジフェニルジカルボン酸、およびそれらの混合物からなる群から選択される。好ましくは、芳香族ジカルボン酸はテレフタル酸を含み、より好ましくは、ジカルボン酸の全モル量を基準にして、その少なくとも５０モル％、さらにより好ましくは少なくとも９０モル％、または実にその全体がテレフタル酸からなる。
【００２６】
ポリエーテルエステルエラストマーのハードブロック中のアルキレンジオールは、好適には、エチレングリコール、プロピレングリコール、ブチレングリコール、１，２−ヘキサンジオール、１，６−ヘキサメチレンジオール、１，４−ブタンジオール、ベンゼンジメタノール、シクロヘキサンジオール、シクロヘキサンジメタノール、およびそれらの混合物からなる群から選択される。好ましくは、アルキレンジオールは、エチレングリコールおよび／または１，４−ブタンジオールを含み、より好ましくはアルキレンジオールの全モル量を基準にしてその少なくとも５０モル％、さらにより好ましくは少なくとも９０モル％、または実にその全体がエチレングリコールおよび／または１，４−ブタンジオールからなる。
【００２７】
ポリエーテルエステルエラストマーのハードブロックは、もっとも好ましくはポリブチレンテレフタレートセグメントを含むか、さらにはポリブチレンテレフタレートセグメントから構成される。
【００２８】
好適には、ポリアルキレンオキシドグリコールは、オキシラン誘導体、オキセタン誘導体および／またはオキソラン誘導体をベースにしたホモポリマーまたはコポリマーである。ポリアルキレンオキシドグリコールのベースとなりうる好適なオキシラン誘導体の例として、エチレンオキシドおよびプロピレンオキシドがある。対応するポリアルキレンオキシドグリコールホモポリマーは、ポリエチレングリコール、ポリエチレンオキシド、またはポリエチレンオキシドグリコール（またＰＥＧまたはｐＥＯと略される）、およびポリプロピレングリコール、ポリプロピレンオキシドまたはポリプロピレンオキシドグリコール（またはＰＰＧまたはｐＰＯと略される）という名前でそれぞれ知られている。ポリアルキレンオキシドグリコールのベースとなりうる好適なオキセタンの例は、１，３−プロパンジオールである。対応するポリアルキレンオキシドグリコールホモポリマーは、ポリ（トリメチレン）グリコールという名前で知られている。ポリアルキレンオキシドグリコールのベースとなりうる好適なオキソランの例は、テトラヒドロフランである。対応するポリアルキレンオキシドグリコールホモポリマーは、ポリ（テトラメチレン）グリコール（ＰＴＭＧ）またはポリテトラヒドロフラン（ＰＴＨＦ）という名前で知られている。ポリアルキレンオキシドグリコールコポリマーは、ランダムコポリマー、ブロックコポリマーまたはそれらの混合構造体であってよい。好適なコポリマーとして、例えば、エチレンオキシド／ポリプロピレンオキシドブロックコポリマー（またはＥＯ／ＰＯブロックコポリマー）、特にエチレンオキシド末端ポリプロピレンオキシドグリコールがある。
【００２９】
ポリアルキレンオキシドは、アルキレンジオールまたはアルキレンジオール混合物または低分子量ポリアルキレンオキシドグリコールまたは前述のグリコール類の混合物の、エーテル化生成物をベースにすることもできる。
【００３０】
好ましくは、本発明による絶縁電線の難燃性熱可塑性組成物に用いるポリアルキレンオキシドグリコールは、ポリプロピレンオキシドグリコールホモポリマー（ＰＰＧ）、エチレンオキシド／ポリプロピレンオキシドブロックコポリマー（ＥＯ／ＰＯブロックコポリマー）およびポリ（テトラメチレン）グリコール（ＰＴＭＧ）、およびそれらの混合物からなる群から選択される。
【００３１】
熱可塑性ポリマー（Ａ）は、コポリエステルエラストマーおよび／またはコポリアミドエラストマーのほかに、１種または複数種の他の熱可塑性ポリマーを含んでもよい。好適な他の熱可塑性ポリマーとして、例えば、ポリエステル、ポリアミドおよびポリカーボネートがある。他の熱可塑性ポリマーは、好適には、ＵＬ  １５８１  ＶＷ−１に従った難燃特性が維持され、かつ機械的性質が意図した絶縁電線の用途の要求条件に一致するレベルに保持されるような量で存在する。
【００３２】
好ましくは、難燃性熱可塑性組成物に含まれる熱可塑性ポリマー（Ａ）は、（Ａ）の全重量を基準にして、その少なくとも５０重量％、より好ましくは少なくとも７０重量％、さらにより好ましくは少なくとも９０重量％が、コポリエステルエラストマーおよび／またはコポリアミドエラストマーの全体量から構成される。
【００３３】
難燃性熱可塑性組成物中の成分Ｂは、ホスフィン酸および／またはジホスフィン酸の金属塩またはその高分子誘導体からなり、それらの化合物はホスフィン酸金属（ｍｅｔａｌ  ｐｈｏｓｐｈｉｎａｔｅｓ）としても示される。この用語も、本明細書において同じ化合物を指すのにさらに用いられる。
【００３４】
好適には、ホスフィン酸金属は、式［Ｒ１Ｒ２Ｐ（Ｏ）Ｏ］−ｍＭｍ＋（式Ｉ）のホスフィン酸の金属および／または式［Ｏ（Ｏ）ＰＲ１−Ｒ３−ＰＲ２（Ｏ）Ｏ］２−ｎＭｘｍ＋（式ＩＩ）のジホスフィン酸の金属、および／またはそのポリマーであり、式中、
−  Ｒ１およびＲ２は、水素、直鎖、分岐および環状のＣ１〜Ｃ６の脂肪族基、および芳香族基からなる群から選択される同じかまたは異なる置換基であり、
−  Ｒ３は、直鎖、分岐および環状のＣ１〜Ｃ１０の脂肪族基およびＣ６〜Ｃ１０の芳香族および脂肪族−芳香族基からなる群から選択され、
−  Ｍは、Ｍｇ、Ｃａ、Ａｌ、Ｓｂ、Ｓｎ、Ｇｅ、Ｔｉ、Ｚｎ、Ｆｅ、Ｚｒ、Ｃｅ、Ｂｉ、Ｓｒ、Ｍｎ、Ｌｉ、Ｎａ、およびＫからなる群から選択される金属であり、さらに
−  ｍ、ｎおよびｘは、１〜４の範囲の同じかまたは異なる整数である。
【００３５】
本発明中の成分Ｂとして使用できる好適なホスフィン酸金属については、例えば、独国特許出願公開第２２５２２５８号明細書、独国特許出願公開第２４４７７２７号明細書、ＰＣＴ／国際公開第９７／３９０５３号パンフレットおよび欧州特許第０９３２６４３Ｂ１号明細書に記載されている。好ましいホスフィン酸塩は、ホスフィン酸アルミニウム、ホスフィン酸カルシウムおよびホスフィン酸亜鉛（すなわち、金属ＭがそれぞれＡｌ、Ｃａ、Ｚｎであるホスフィン酸金属）およびそれらの組合わせである。Ｒ１およびＲ２が同じであるかまたは異なっており、かつＨ、直鎖または分岐のＣ１〜Ｃ６のアルキル基、および／またはフェニルと等しいホスフィン酸金属も好ましい。特に好ましくは、Ｒ１、Ｒ２は同じかまたは異なっており、水素（Ｈ）、メチル、エチル、ｎ−プロピル、イソプロピル、ｎ−ブチル、ｔｅｒｔ−ブチル、ｎ−ペンチルおよびフェニルからなる群からから選択される。より好ましくは、Ｒ１およびＲ２は同じかまたは異なっており、Ｈ、メチルおよびエチルからなる置換基の群から選択される。
【００３６】
また好ましくは、Ｒ３は、メチレン、エチレン、ｎ−プロピレン、イソプロピレン、ｎ−ブチレン、ｔｅｒｔ−ブチレン、ｎ−ペンチレン、ｎ−オクチレン、ｎ−ドデシレン、フェニレンおよびナフチレンからなる群から選択される。
【００３７】
極めて好ましくは、ホスフィン酸金属は、次リン酸塩および／またはＣ１〜Ｃ２ジアルキルホスフィン酸塩、より好ましくは次リン酸カルシウムおよび／またはＣ１〜Ｃ２ジアルキルホスフィン酸アルミニウム（すなわち、ジメチルホスフィン酸アルミニウム、メチルエチルホスフィン酸アルミニウムおよび／またはジエチルホスフィン酸アルミニウム）を含む。
【００３８】
難燃性エラストマー熱可塑性組成物中の窒素含有および窒素／リン含有の成分Ｃは、それ自体が難燃剤であり、かつ／またはホスフィン酸塩難燃剤用の難燃相乗剤である、任意の窒素含有または窒素およびリン含有の化合物であってよい。成分（Ｃ）として使用できる好適な窒素含有および窒素／リン含有の化合物については、例えば、ＰＣＴ／欧州特許第９７／０１６６４号明細書、独国特許出願公開第１９７３４４３７号明細書、独国特許出願公開第１９７３７７２号明細書、および独国特許出願公開第１９６１４４２４号明細書に記載されている。
【００３９】
好ましくは、窒素含有の相乗剤は、ベンゾグアナミン、トリス（ヒドロキシエチル）イソシアヌレート、アラントイン（ａｌｌａｎｔｏｉｎｅ）、グリコウリル（ｇｌｙｃｏｕｒｉｌ）、メラミン、メラミンシアヌレート、ジシアンジアミド、グアニジンおよびカルボジイミド、およびそれらの誘導体からなる群から選択される。
【００４０】
より好ましくは、窒素含有の相乗剤はメラミンの縮合物を含む。メラミンの縮合物として、例えば、メレム（ｍｅｌｅｍ）、メラム（ｍｅｌａｍ）およびメロン（ｍｅｌｏｎ）、さらにより高度な誘導体ならびにそれらの混合物がある。メラミンの縮合物は、例えば、ＰＣＴ／国際公開第９６／１６９４８号パンフレットに記載されているような方法で製造できる。
【００４１】
好ましくは、窒素／リン含有の難燃剤は、メラミンとリン酸との反応生成物および／またはその縮合物である。メラミンとリン酸との反応生成物および／またはその縮合物は、本明細書では、メラミンまたはメラミン縮合物（例えば、メレム、メラムおよびメロン）とリン酸との反応の結果生じる化合物と理解される。
【００４２】
例として、例えば、ＰＣＴ／国際公開第９８／３９３０６号パンフレットに記載されているように、リン酸ジメラミン（ｄｉｍｅｌａｍｉｎｅｐｈｏｓｐｈａｔｅ）、ピロリン酸ジメラミン（ｄｉｍｅｌａｍｉｎｅ  ｐｙｒｏｐｈｏｓｐｈａｔｅ）、リン酸メラミン、ポリリン酸メラミン、ピロリン酸メラミン（ｍｅｌａｍｉｎｅ  ｐｙｒｏｐｈｏｓｐｈａｔｅ）、ポリリン酸メラミン、ポリリン酸メラム（ｍｅｌａｍ  ｐｏｌｙｐｈｏｓｐｈａｔｅ）、ポリリン酸メロン（ｍｅｌｏｎ  ｐｏｌｙｐｈｏｓｐｈａｔｅ）およびポリリン酸メレム（ｍｅｌｅｍ  ｐｏｌｙｐｈｏｓｐｈａｔｅ）がある。より好ましくは、窒素／リン含有の難燃剤はポリリン酸メラミンである。
【００４３】
また好ましくは、窒素／リン含有の難燃剤は、アンモニアとリン酸またはそのポリリン酸修飾体（ｐｏｌｙｐｈｏｓｐｈａｔｅ  ｍｏｄｉｆｉｃａｔｉｏｎ）との反応生成物である。好適な例として、リン酸水素アンモニウム、リン酸二水素アンモニウムおよびポリリン酸アンモニウムがある。より好ましくは、窒素／リン含有の難燃剤はポリリン酸アンモニウムを含む。
【００４４】
好ましくは、難燃性成分（Ｃ）はホスフェート化合物、より好ましくはリン酸メラミン化合物、もっとも好ましくはポリリン酸メラミンである。
【００４５】
本発明による絶縁電線の難燃性熱可塑性組成物は、好適には、塩基性酸化物、両性酸化物、水酸化物、カーボネート、ケイ酸塩、ホウ酸塩、スズ酸塩、混合酸化物−水酸化物、酸化物−水酸化物−カーボネート、水酸化物−ケイ酸塩および水酸化物−ホウ酸塩、およびそれらの混合物からなる群から選択される無機化合物Ｄを含む。
【００４６】
好ましい金属酸化物は、酸化マグネシウム、酸化カルシウム、酸化アルミニウム、酸化亜鉛、酸化マンガンおよび酸化スズである。
【００４７】
好ましい水酸化物は、水酸化アルミニウム、ボーマイト（ｂｏｈｍｉｔｅ）、水酸化マグネシウム、ハイドロタルサイト、ジハイドロタルサイト（ｄｉｈｙｄｒｏｔａｌｃｉｔｅ）、ハイドロカルマイト、水酸化カルシウム、水酸化亜鉛、酸化スズ水和物（ｓｔａｎｎｕｍ  ｏｘｉｄｅｈｙｄｒａｔｅ）および水酸化マンガンである。
【００４８】
好ましくは、無機化合物Ｄは、ホウ酸亜鉛、塩基性のケイ酸亜鉛およびスズ酸亜鉛、水酸化マグネシウム、酸化亜鉛、硫化亜鉛、ハイドロタルサイト、ジハイドロタルサイトおよびボーマイト、ならびにそれらの混合物からなる群から選択される化合物を含むか、さらにはそのような化合物そのものであり、より好ましくはホウ酸亜鉛、硫化亜鉛、酸化亜鉛、水酸化マグネシウム、ハイドロタルサイトおよびジハイドロタルサイト、ならびにそれらの混合物からなる群からから選択される化合物を含むか、さらにはそのような化合物そのものである。
【００４９】
もっとも好ましくは、無機化合物Ｄはホウ酸亜鉛を含むか、またはホウ酸亜鉛そのものである。
【００５０】
本発明の好ましい実施態様では、難燃性熱可塑性組成物は、成分（Ｂ）、（Ｃ）および（Ｄ）を、難燃性熱可塑性組成物の全重量を基準にして１０〜５０重量％、より好ましくは１５〜４０重量％、さらには２０〜３０重量％の総量で含む。成分（Ｂ）、（Ｃ）および（Ｄ）の最小全体量が大きくなると、さらにいっそう優れた難燃特性が得られるという利点がある。成分（Ｂ）、（Ｃ）および（Ｄ）の最大全体量が少なくなると、絶縁電線の柔軟性が良好になるという利点があり、絶縁電線が（すでに適合している）ＵＬ  １５８１  ＶＷ−１に適合しなければならず、更なる難燃性の規格に適合する必要がないときに特にそれは利点となる。
【００５１】
より好ましくは、成分（Ｂ）、（Ｃ）および（Ｄ）はそれぞれ、化合物（Ｂ）、（Ｃ）および（Ｄ）の全重量を基準にして、化合物Ｂが２０〜９０重量％、さらには５０〜８０重量％、化合物Ｃが１０〜８０重量％、さらには２０〜５０重量％、化合物Ｄが１〜２０重量％、さらには２〜１０重量％の量で存在する。
【００５２】
本発明による絶縁電線のより好ましい実施態様では、金属塩（Ｂ）および難燃性成分（Ｃ）は、９：１〜２：８、好ましくは５：１〜１：１の範囲の重量比で存在する。
【００５３】
別のより好ましい実施態様では、無機化合物（Ｃ）は、熱可塑性組成物の全重量を基準にして、０．０１〜５重量％、好ましくは０．１〜２重量％の量で存在する。
【００５４】
本発明の特別の実施態様では、絶縁層および／または絶縁外被は、難燃性熱可塑性組成物で構成され、ここで：
−  コポリエーテルエステルエラストマーが熱可塑性ポリマー（Ａ）の全重量を基準にして少なくとも５０重量％の量で存在し；
−  金属塩（Ｂ）、難燃性成分（Ｃ）および無機化合物（Ｄ）が、熱可塑性組成物の全重量を基準にして１０〜５０重量％の総量で存在し；
−  金属塩（Ｂ）が次亜リン酸カルシウムおよび／またはＣ１〜Ｃ２ジアルキルホスフィン酸アルミニウムを含み；
−  難燃性成分（Ｃ）がリン酸メラミン化合物を含み；
−  アルミニウム塩およびリン酸メラミン化合物が、（Ｂ）および（Ｃ）の全重量を基準にして少なくとも５０重量％の総量で存在し；
−  無機化合物（Ｄ）が、熱可塑性組成物の全重量を基準にしてホウ酸亜鉛を０．０１〜５重量％の量で含む。
【００５５】
本発明による絶縁電線の難燃性熱可塑性組成物は、好適には１種または複数種の添加剤を含んでよい。難燃性熱可塑性組成物に使用できる添加剤は、難燃性熱可塑性組成物全般に用いるのに好適な、特にコポリエステルおよびコポリアミドエラストマーに用いるのに好適な任意の補助添加剤または補助添加剤の組合わせであってよい。
【００５６】
好適な添加剤としては、安定剤（酸化防止剤、紫外線吸収剤および熱安定剤など）、強化剤（ｔｏｕｇｈｅｎｅｒｓ）、耐衝撃性改良剤、可塑剤、滑剤、乳化剤、成核剤、充填剤、顔料、蛍光増白剤、更なる難燃剤、および帯電防止剤がある。好適な充填剤としては、例えば、炭酸カルシウム、ケイ酸塩、タルク、およびカーボンブラックがある。
【００５７】
好ましくは、難燃性熱可塑性組成物は安定剤を含む。安定剤として使用できる好適な化合物としては、ホスフィットおよびホスホナイト（ｐｈｏｓｐｈｏｎｉｔｅｓ）、長鎖脂肪酸の塩およびエステル、およびジカルボキシアミド化合物がある。
【００５８】
本発明の好ましい実施態様では、難燃性熱可塑性組成物は、１種または複数種の添加剤を、難燃性熱可塑性組成物の全重量を基準にして０．０１〜２０重量％、より好ましくは０．１〜１０重量％、さらにより好ましくは０．２〜５重量％、さらには０．５〜２重量％の総量で含む。
【００５９】
より好ましくは、難燃性熱可塑性組成物は、ホスフィット、ホスホニト、長鎖脂肪酸のエステルおよび塩、およびジカルボキシアミド化合物の群から選択される１種または複数種の化合物を、１種または複数種の化合物の、難燃性熱可塑性組成物の全重量を基準にして０．０１〜３重量％、さらにより好ましくは０．１〜１．０重量％の総量で含む。
【００６０】
本発明は特に、絶縁電線であって、その絶縁電線が、２本または３本の導電性芯線と、それぞれが導電性芯線の１つを取り囲んでいる２つまたは３つの絶縁層と、導電性芯線および絶縁層を取り囲んでいる任意選択の外被層とからなる両極電線（ｂｉｐｏｌａｒ  ｗｉｒｅ）または三極電線（ｔｒｉｐｏｌａｒ  ｗｉｒｅ）であり、絶縁層および／または外被層が成分（Ｂ）、（Ｃ）および（Ｄ）を含む難燃性熱可塑性ポリマー組成物または上述のそれらの任意の好ましい実施態様から構成される、絶縁電線に関する。
【００６１】
本発明はまた、（ｉ）１本の本発明による絶縁電線またはその任意の好ましい実施態様と、（ｉｉ）ケーブルを電気および／または電子機器および／または電源装置に接続するための、１本の絶縁電線に取り付けられた１つまたは２つの接続要素と、任意選択の（ｉｉｉ）電気または電子部品とを含む、接続ケーブルに関する。
【００６２】
好適には、接続ケーブルは携帯電話の充電器用ケーブルまたはコンピュータの付属品接続ケーブルである。
【００６３】
本発明はさらにまた、電子機器における、または電子機器に接続される本発明の絶縁電線およびそれらで作られた接続ケーブルの使用、ならびに本発明による絶縁電線またはその任意の好ましい実施態様を含む電子機器に関する。
【００６４】
本発明はまた難燃性熱可塑性組成物に関する。本発明による難燃性熱可塑性組成物は、本明細書で上述した本発明による絶縁電線における難燃性エラストマー熱可塑性組成物、およびそれらの好ましい実施態様の任意のものに対応する。本発明による難燃性熱可塑性組成物の利点は、ＵＬ  １５８１  ＶＷ−１に従った難燃性に対する効果および難燃性熱可塑性組成物を上述のように電気ケーブルに使用した場合の他の効果にある。
【００６５】
難燃性熱可塑性組成物は、難燃性熱可塑性組成物全般、特にエラストマー熱可塑性組成物を作るための、当技術分野で使用される配合方法で作ることができる。好適な方法としては、溶融混合を伴う方法、すなわち、コポリエステルおよび／またはコポリアミドエラストマーを含むかまたはそれからなる熱可塑性ポリマー（Ａ）を溶融物に変え、さらに溶融物へ変える前、溶融物に変えている間または溶融物に変えた後に、同時か、連続的か、あるいはある程度同時かつある程度連続的に、成分（Ｂ）、（Ｃ）、および（Ｄ）および他の任意選択の添加剤を、コポリエステルおよび／またはコポリアミドエラストマーを含むかまたはそれからなる熱可塑性ポリマー（Ａ）に加え、ポリマーメルトおよびポリマーメルトおよび他の成分および添加剤を混合して均質の混合物を形成する方法がある。
【００６６】
好適には、この溶融混合は押出機中で行い、前記溶融混合で形成された後の均質混合物を押出機から取り出し、その後に組成物を冷却し、任意選択的に粒状化する。
【００６７】
マスターバッチの形態の難燃性成分および添加剤を加えることもできる。特に固体の添加剤の場合、冷却後および任意選択の粒状化後に添加剤を加えることもでき、それによって添加剤が粒体の表面に施される。
【００６８】
冷却され、任意選択的に粒状化された組成物は、例えば、得られる絶縁電線の導電性芯線を形成する１本または複数本の金属線の押出しコーティングによって、絶縁電線を作るのに使用できる。
【００６９】
本発明を、以下の実施例および比較実験によりさらに説明する。
【００７０】
［材料］
ＴＰＥ−Ｅ−１：ポリブチレンテレフタレートセグメントからなるハードセグメントとＥＯ／ＰＯポリエーテルブロックコポリマーからなるソフトセグメントとを含むポリエーテルエステル（ショアーＤ硬度が３８）。
ＴＰＥ−Ｅ−２：ポリブチレンテレフタレートセグメントからなるハードセグメントおよびウレタン基と結合したポリアクトン（ｐｏｌｙｌａｃｔｏｎｅ）セグメントからなるソフトセグメントを含むポリエステルエステル（ショアーＤ硬度が５５）。
メラミンシアヌレート：メラミンシアヌレート（ＭＣ５０；ｄ５０が約４．２μｍおよびｄ９９が約４５μｍである粒径分布）
化合物Ｂ：ＤＥＰＡＬ：ジエチルホスフィン酸アルミニウム；独国のＣｌａｒｉａｎｔ
化合物Ｃ：Ｍｅｌａｐｕｒ  ２００：ポリリン酸メラミン；スイス国のＣｉｂａ  Ｇｅｉｇｙ
化合物Ｄ：ホウ酸亜鉛（２ＺｎＯ３Ｂ２Ｏ３・３．５Ｈ２Ｏ）、Ｆｉｒｅｂｒａｋｅ  ＺＢ、米国のＢｏｒａｘ
Ａｄｄｓ：補助安定剤パッケージのブレンド。
【００７１】
下記のように本発明による実施例Ｉ〜ＩＩ（ＥＸ−ＩおよびＥＸ−ＩＩ）および比較実験Ａ〜Ｄ（ＣＥ−Ａ、ＣＥ−Ｂ、ＣＥ−ＣおよびＣＥ−Ｄ）の成形組成物を調製し、試験した。組成物および試験結果を表１に示す。
【００７２】
［配合］
成形組成物を調製するために、原料成分を表１に示す比率で配合した。２００ｒｐｍのスクリュー回転数、１０ｋｇ／時間の押出量、および２５０℃に調節された溶融温度で、ＺＳＫ  ３０／３３二軸スクリュー押出機を用いて、ＴＰＥ−Ｅを難燃性成分および安定剤のパッケージと溶融ブレンドし、ダイを通して溶融物を押出機から押し出し、溶融物を冷却および粒状化することによって、成形組成物を調製した。押出機中で配合して得られた顆粒は、さらに用いる前に１２０℃で２４時間乾燥させた。
【００７３】
［試験試料および絶縁ケーブルの成形］
ＵＬ−９４−Ｖに従った機械的性質および難燃特性を試験するための試験試料を、Ｅｎｇｅｌ  ８０  Ａ型の射出成形機で作製した。この射出成形では、２３５〜２４５℃の設定温度（ｓｅｔ  ｔｅｍｐｅｒａｔｕｒｅｓ）を使用した。金型温度は９０℃であった。試験体のサイクルタイムは約５０秒であった。
【００７４】
ＵＬ  １５８１  ＶＷ−１に従った難燃特性ならびに耐加水分解性を試験するための絶縁ケーブルを工業生産ラインで作製した。このようにして製造したケーブルは、導電性芯線としての２本の銅線と以下に記載した実験的組成物の１つからなる単一絶縁層とから構成される両極ケーブル（ｂｉｐｏｌａｒ  ｃａｂｌｅｓ）であった。両極ケーブルは長円形であり、大きさが１．４×２．８ｍｍの長円形の断面を有していた。
【００７５】
［試験法］
機械的性質：引張試験は、成形時乾燥（ｄｒｙ−ａｓ−ｍｏｕｌｄｅｄ）試料を用いてＩＳＯ  ５２７／１Ａに従って実施した。引張試験の試験体の大きさ：厚さ４ｍｍ
【００７６】
難燃性：試料の作製および試験は、ＵＬ−９４−ＶおよびＵＬ  １５８１  ＶＷ−１に従ってそれぞれ実施した。
【００７７】
耐加水分解性：この試験のために、試料のケーブルを８５℃および相対湿度９５％で９６時間にわたって温度サイクルチャンバー内に保持した。この状態調節の後、ケーブルの電気試験を行ってその絶縁抵抗を確認し、導線の端から端までのキャパシタンスを検査した。この試験に合格するには、絶縁抵抗および導線の端から端までのキャパシタンスが５％を超えて変化してはならない。
【００７８】
下記のように本発明による実施例Ｉ〜ＩＩ（ＥＸ−ＩおよびＥＸ−ＩＩ）および比較実験Ａ〜Ｄ（ＣＥ−Ａ、ＣＥ−Ｂ、ＣＥ−ＣおよびＣＥ−Ｄ）の組成を有する配合物を調製し、試験した。組成および試験結果を表１に示す。
【００７９】
【表１】
0005440781.tif 000002
【００８０】
難燃性ポリエーテルエステルエラストマー組成物およびそれから作られた絶縁電線に関する、本発明による実施例ＩおよびＩＩは、ＵＬ−９４−Ｖ規格に従った難燃性試験では試験結果が中程度であるか、またはおもわしくないものでさえあり、またポリエーテルエステルエラストマーのモジュラスの増加がゆるやか（ほんの中程度）であるが、ＵＬ  １５８１  ＶＷ−１規格に従った難燃性試験に合格した。それとは対照的に、難燃剤としてメラミンシアヌレートを含むポリエーテルエステルエラストマーおよびそれから作られた絶縁電線に関する比較実験Ｂ〜Ｄは、ＵＬ−９４−Ｖ規格に従った難燃性試験でこれらの組成物のいくつかはよりよい評価であるかまたは最高限度の１００％Ｖ０等級でさえあるという事実にもかかわらず、ＵＬ  １５８１  ＶＷ−１規格に従った難燃性試験ではすべて不合格である。その上、これらの組成物は、ポリエーテルエステルエラストマーのモジュラスの増加が、同じくらいの難燃剤の量である本発明による組成物よりも著しく大きい。